(57)【特許請求の範囲】
【請求項１】
表面におけるＳｉ濃度の内部におけるＳｉ濃度に対する比率が、２倍以上５倍以下であり、シラン架橋されたゴム組成物により形成されたシラン架橋ゴム押出成形物。
【請求項２】
前記シラン架橋されたゴム組成物に含有されるベースゴムは、ハロゲン元素含有ゴムである請求項１に記載のシラン架橋ゴム押出成形物。
【請求項３】
前記シラン架橋されたゴム組成物に含有されるベースゴムは、クロロプレンゴムである請求項１または２に記載のシラン架橋ゴム押出成形物。
【請求項４】
前記シラン架橋されたゴム組成物中に、Ｓｉ原子がアミノ基を介してベースゴムの分子と結合した構造が含まれている請求項１〜３のいずれか１項に記載のシラン架橋ゴム押出成形物。
【請求項５】
単軸スクリュー押出機において、材料投入口からベースゴムを投入し、前記材料投入口よりもスクリュー下流側に設けられた液投入口から、シラン化合物を含有するシラン液を投入する工程を有し、
せん断速度と、前記ベースゴムと前記シラン液との混練時間との積が１００以上３５０以下となるように、前記液投入口の位置を選択することで、表面におけるＳｉ濃度の内部におけるＳｉ濃度に対する比率が、２倍以上５倍以下であり、シラン架橋されたゴム組成物により形成されたシラン架橋ゴム押出成形物を製造するシラン架橋ゴム押出成形物の製造方法。
【発明の詳細な説明】
【技術分野】
【０００１】
本発明は、シラン架橋ゴム押出成形物およびその製造方法に関する。
【背景技術】
【０００２】
従来から、シラン架橋ポリオレフィンやシラン架橋ポリエチレン等を用いて、種々の押出成形物が形成されており、電力ケーブルやキャブタイヤケーブルの絶縁被覆等に使用されている。
【０００３】
従来の技術では、ベース材にシラン液を事前に含浸させたペレットを押出していたが、材料投入口でのブロッキング現象やヤケによる押出し時の外観不良などが発生していた。
【０００４】
そこで、押出機の途中でシラン液や触媒を投入する製造方法が提案されている（特許文献１参照）。これは、シラン液添加後に過剰な熱履歴を与えないことで、上記問題を解決したものである。
【先行技術文献】
【特許文献】
【０００５】
【特許文献１】特開平１１−１９５３３５号公報
【発明の概要】
【発明が解決しようとする課題】
【０００６】
しかし、従来技術ではシラン架橋触媒も押出機内に投入するため、架橋が過剰に進行しやすく押出成形物の全体的な架橋度が上がりやすい。また、シラン液注入圧の変動などが生じると、架矯度にばらつきが生じてしまう。
【０００７】
一般に架橋度が上がると強度は増加するが、伸びは減少する。そのため、強度と伸びの両特性を満足させるためには、投入するシラン液と触媒の変動量を抑えた厳密な管理が必要となる。
【０００８】
また、シラン液をシリンダ内へ投入する際、液注入プラグ付近などで滞留が発生した場合、その場所で過剰に架橋が進んでしまい滞留樹脂・ゴムなどがヤケ等による外観不良の要因になる。
【０００９】
本発明の一目的は、シラン架橋を利用した押出成形物において、強度と伸びの両特性を満足させるための新規な技術を提供することである。
【課題を解決するための手段】
【００１０】
本発明の一観点によれば、
表面におけるＳｉ濃度の内部におけるＳｉ濃度に対する比率が、２倍以上５倍以下であり、シラン架橋されたゴム組成物により形成されたシラン架橋ゴム押出成形物
が提供される。
【００１１】
本発明の他の観点によれば、
単軸スクリュー押出機において、材料投入口からベースゴムを投入し、前記材料投入口よりもスクリュー下流側に設けられた液投入口から、シラン化合物を含有するシラン液を投入する工程を有し、
せん断速度と、前記ベースゴムと前記シラン液との混練時間との積が１００以上３５０以下となるように、前記液投入口の位置を選択することで、表面におけるＳｉ濃度の内部におけるＳｉ濃度に対する比率が、２倍以上５倍以下であり、シラン架橋されたゴム組成物により形成されたシラン架橋ゴム押出成形物を製造するシラン架橋ゴム押出成形物の製造方法
が提供される。
【発明の効果】
【００１２】
シラン架橋ゴム押出成形物において、表面におけるＳｉ濃度の内部におけるＳｉ濃度に対する比率が２倍以上５倍以下であることで、引張強度特性および伸び特性の両方を良好としやすい。
【図面の簡単な説明】
【００１３】
【図１】図１は、本発明の一実施形態によるシラン架橋ゴム押出成形物を用いて作製されたケーブルの概略断面図である。
【図２】図２は、押出装置系を示す概略図である。
【図３】図３は、せん断速度と、ベースゴムとシラン液との混練時間の積が１００以上３５０以下の領域を示すグラフである。
【図４】図４は、実施形態によるシラン架橋ゴム押出成形物の内部の定義を説明するための概略断面図である。
【発明を実施するための形態】
【００１４】
本発明の一実施形態によるシラン架橋ゴム押出成形物について説明する。
【００１５】
実施形態によるシラン架橋ゴム押出成形物は、表面におけるシリコン（Ｓｉ）濃度の内部におけるＳｉ濃度に対する比率（以下「Ｓｉ濃度比」と呼ぶ）が、２倍以上５倍以下であり、シラン架橋されたゴム組成物により形成されている。以下、シラン架橋ゴム押出成形物を、「ゴム成形物」と呼ぶことがある。
【００１６】
ここで、ゴム成形物の「内部」とは、以下のように定義される（図４参照）。ゴム成形物５０の断面５１の周長をλとする。ゴム成形物５０の断面５１を、断面５１の内側に相似形で縮小した断面５２の周長をλ´とする。λ´＝０．９λとして、断面５１と断面５２とが重なる部分を、ゴム成形物５０の内部と定義する。なお、図４に示すゴム成形物５０の断面形状は例示であり、ゴム成形物５０の断面形状は任意の形状であってよい。
【００１７】
Ｓｉ濃度比が２倍未満であると、つまり、ゴム成形物中でＳｉ濃度が均一となるようにゴム成形物を形成すると、押出機へのゴム材料やシラン液の投入条件が変動した際に、ゴム成形物中の平均的なＳｉ濃度（以下「平均Ｓｉ濃度と呼ぶ」）の変動で、ゴム成形物の引張強度特性および伸び特性の両方が変動しやすい。
【００１８】
一方、本実施形態のように、Ｓｉ濃度比を２倍以上５倍以下とすることで、つまり、ゴム成形物中のＳｉ濃度が適度な分布を持つようにゴム成形物を形成することで、押出機へのゴム材料やシラン液の投入条件が変動しても、ゴム成形物の引張強度特性および伸び特性の両方を良好としやすい。
【００１９】
例えば、押出機へのシラン液の投入は一定であるが、ゴム材料の投入は減少するように変動した場合について考える。ゴム成形物中のＳｉ濃度が均一であると、ゴム成形物は、全体でのＳｉ濃度が高くなることで硬くなってしまう。つまり、引張強度特性は満たせても、伸び特性は満たすことが難しくなってしまう。
【００２０】
一方、本実施形態のように、ゴム成形物中のＳｉ濃度に適度に分布を持たせることにより、ゴム成形物の表面で過剰分のＳｉを吸収し、内部のＳｉ濃度が過剰に高くなることを抑制して、ゴム成形物が硬くなることを抑制できる。つまり、引張強度特性と伸び特性の両方を満たしやすくできる。このように、本実施形態によるゴム組成物は、ゴム材料やシラン液の投入条件の変動を緩和しやすい構成となっている。
【００２１】
なお、Ｓｉ濃度比が５倍超と高くなりすぎると、つまり、ゴム成形物の内部のＳｉ濃度が十分に高められない状態でゴム成形物を形成すると、ゴム成形物の伸び特性は良好とできるものの、引張強度特性を良好とすることが難しくなる。
【００２２】
以下、シラン架橋されたゴム組成物を、「架橋後のゴム組成物」と呼び、シラン架橋される前のゴム組成物を、「架橋前のゴム組成物」と呼ぶことがある。また、シラン架橋されたゴム組成物とシラン架橋される前のゴム組成物とを区別せずに、「ゴム組成物」と呼ぶことがある。
【００２３】
架橋前のゴム組成物を調整するために、ベースゴムに、シラン化合物を含有するシラン液が添加される。シラン化合物は、シラノール縮合反応を生じさせるシラン架橋基を有し、ベースゴムにグラフト共重合される。シラン化合物としては、例えばアミノシランが用いられる。
【００２４】
ゴム組成物に含有されるベースゴムとしては、シラノール縮合触媒を添加せずともシラン架橋反応を進行させやすいように、例えばハロゲン元素含有ゴムが好ましい。ハロゲン元素含有ゴムとしては、例えば塩素（Ｃｌ）含有ゴムが用いられ、塩素含有ゴムとしては、例えばクロロプレンゴムが用いられる。シラノール縮合触媒を添加しないことで、架橋の過剰進行を抑制でき、ヤケ等による外観不良を抑制できる。
【００２５】
ベースゴムに添加されるシラン化合物の添加量は、ゴム成形物の引張強度特性および伸び特性の両方を良好とする観点から、ベースゴム１００質量部に対して、１質量部以上５質量部以下であることが好ましく、２質量部以上４質量部以下であることがより好ましい。シラン化合物の添加量がベースゴムに対して５質量部超と過剰であると、ゴム成形物の伸び特性が劣化する。また、シラン化合物の添加量がベースゴムに対して１質量部未満と過少であると、ゴム成形物の十分な引張強度特性が得られない。
【００２６】
なお、シラン化合物の添加量について、好ましくは１質量部以上５質量部以下、より好ましくは２質量部以上４質量部以下とする条件は、架橋後のゴム組成物、つまりゴム成形物における平均Ｓｉ濃度については、以下のような条件に対応する。
【００２７】
ゴム成形物における平均Ｓｉ濃度は、例えば、ゴム成形物に含有されるハロゲン元素量（ハロゲン元素の原子数）に対する、ゴム成形物に含有されるＳｉ元素量（Ｓｉの原子数）の比率により表される。この比率で示した、ゴム成形物における平均Ｓｉ濃度を、「Ｓｉ／ハロゲン」と表すこととする。
【００２８】
まず、Ｓｉを含有しないベースゴムを用いたゴム成形物、つまり、シラン化合物添加に起因する以外のＳｉは含有しないゴム成形物の場合について説明する。このような場合、上述の、シラン化合物添加量が１質量部以上５質量部以下、２質量部以上４質量部以下である条件は、それぞれ、Ｓｉ／ハロゲンが０．２％以上１．０％以下、０．４％以上０．８％以下である条件に対応する。
【００２９】
次に、Ｓｉを含有するベースゴムを用いたゴム成形物、つまり、シラン化合物添加に起因する以外のＳｉも含有するゴム成形物について拡張して説明する。ベースゴムに含有されるＳｉ（シラン化合物添加に起因する以外のＳｉ）によるＳｉ／ハロゲンをｘ％と表す。このような場合、上述の、シラン化合物添加量が１質量部以上５質量部以下、２質量部以上４質量部以下である条件は、それぞれ、Ｓｉ／ハロゲンが（ｘ＋０．２）％以上（ｘ＋１．０）％以下、（ｘ＋０．４）％以上（ｘ＋０．８）％以下である条件に対応する。なお、このような表し方は、ｘにゼロを含めることで、Ｓｉを含有しないベースゴムを用いる場合にも適用できる。
【００３０】
一例として、クロロプレンゴム単体のベースゴムに対してアミノシランを添加する場合、クロロプレンゴム１００質量部に対してアミノシラン添加量を例えば２質量部以上３質量部以下とすることが好ましい。クロロプレンゴム１００質量部に対するアミノシラン添加量が例えば２質量部以上３質量部以下である条件は、ゴム成形物におけるＳｉ／ハロゲン（つまりＳｉ／Ｃｌ）が例えば０．４％以上０．６％以下である条件に対応する。
【００３１】
なお、シラン化合物としてアミノシランを添加した場合、架橋後のゴム組成物においては、つまりゴム成形物においては、Ｓｉ原子がアミノ基を介してベースゴムの分子と結合した構造が含まれている。
【００３２】
なお、ゴム組成物には、必要に応じて、充填剤や滑剤等の添加物が添加されていてもよい。
【００３３】
ゴム成形物の形状は、特に限定されず、例えば、紐状、短冊状、筒状等、任意の形状とすることができる。なお、ゴム成形物は、単体での押出成形物に限らず、被覆材として形成されていてもよい。
【００３４】
例示として、図１に、実施形態によるゴム成形物を用いて作製されたケーブル１００の概略断面図を示す。ケーブル１００は、導体１１の外周に絶縁層１２が配置された絶縁電線１０を複数本撚り合わせたものの外周に、シース１３が配置された構造を有する。例えばシース１３として、実施形態によるゴム成形物を用いることができる。
【００３５】
次に、実施形態によるゴム成形物の製造方法について説明する。
【００３６】
上述のようなＳｉ濃度比を作り出すために、押出機として表面用（外層用）のスクリュー押出機と内部用（内層用）のスクリュー押出機の２台のスクリュー押出機を用いる方法も考えられるが、ここでは、混練における重要パラメータであるせん断速度と混練時間とに着目し、これらのパラメータを制御することによって、１台の単軸スクリュー押出機を用いてＳｉ濃度比を作り出す方法について検討する。
【００３７】
ベースゴムにシラン液を混練させる場合、せん断速度が大きく、混練時間が長いほどシラン液が分散し、混練の度合いが進むと考えられる。単軸スクリュー押出機において、フルフライトスクリューで押出しを行う場合、スクリューフライト溝内平均せん断速度（以下「せん断速度」と呼ぶ）は、下記（１）式で計算可能である。
（せん断速度）＝（Ｎ／６０）＊π＊Ｄ／ｔ  ・・・（１）
ここで、Ｎ：スクリュー回転数（ｒｐｍ）、Ｄ：スクリュー径（ｍｍ）、ｔ：フライト溝深さ（ｍｍ）
【００３８】
したがって、せん断速度を大きくするにはスクリュー回転数を大きくすればよいが、スクリュー回転数を増加すると、押出機内の滞在時間、つまり、混練時間は減少する。シラン液投入口をスクリュー上流側（材料投入口側）へ移動させることで、混練時間を増加させることができる。
【実施例】
【００３９】
以下、実施例に沿って、さらに説明を進める。
【００４０】
図２は、押出装置系の一例を示す概略図である。押出装置系は、単軸スクリュー押出機２００を備える。押出機２００は、フルフライトスクリュー２０と、材料投入口２１と、液投入口２２とを備える。
【００４１】
スクリュー２０は、例えば、径Ｄがφ２ｍｍであり、Ｌ／Ｄが１８である。材料投入口２１から、ベースゴム材料３０が、押出機２００に投入される。
【００４２】
液投入口２２は、材料投入口２１よりもスクリュー下流側に、複数設けられている。本例では、スクリュー上流側から順に、５箇所の液投入口２２ａ〜２２ｅが設けられている。液投入口２２ａ〜２２ｅの、材料の進行方向の位置（液添位置）を、それぞれ位置（Ａ）〜位置（Ｅ）と表す。
【００４３】
タンク３１から供給されたシラン液が、液注入ポンプ３２を介し、液投入口２２から押出機２００に投入されて、ベースゴムにシラン液が添加される。ベースゴムにシラン液が添加されたゴム組成物３３が、押出機２００から押出される。
【００４４】
上述のような押出装置系を用い、スクリュー回転数と液添位置とをそれぞれ変化させて、せん断速度と混練時間を変更することで、ゴム成形物におけるＳｉ濃度比がどのように変化するかを検討した。
【００４５】
表１に、スクリュー回転数、スクリュー回転数に応じて（１）式により計算されたせん断速度、および、各液添位置に対する混練時間を示す。混練時間は、粒子法シミュレーションによるシミュレーションソフトを用いて、液添位置からスクリュー先端まで到達する時間を計算した。
【表１】
0006696276.tif 000002
【００４６】
スクリュー回転数は、２ｒｐｍ、５ｒｐｍ、１０ｒｐｍ、１５ｒｐｍ、および２０ｒｐｍと５段階に変化させた。スクリュー回転数が２ｒｐｍから２０ｒｐｍへと増加するのに伴い、せん断速度は０．９５ｓｅｃ−１から９．５２ｓｅｃ−１へと増加する。
【００４７】
一方、各液添位置での混練時間は、せん断速度が増加するにつれ減少しており、スクリュー回転数に反比例すると言える。そのため、せん断速度と混練時間の積は、スクリュー回転数によらずほぼ一定の値となり、液添位置によってのみ変化する。液添位置（Ａ）、（Ｂ）、（Ｃ）、（Ｄ）、および（Ｅ）におけるせん断速度と混練時間の積は、それぞれ５５７、３５２、１７６、９５．２、および５２．４であった。このように、各液添位置（Ａ）〜（Ｅ）は、せん断速度と混練時間の積を指標として表すことができる。
【００４８】
各液添位置（Ａ）〜（Ｅ）に対して、スクリュー回転数を５段階に変化させて押出しを行ってゴム成形物のサンプルを作製し、以下のような評価を行った。
【００４９】
ベースゴムとしてはクロロプレンゴムを用い、シラン化合物としてはアミノシランを用いた。使用したゴム組成物の配合を表２に示す。
【表２】
0006696276.tif 000003
【００５０】
（Ｓｉ濃度比の評価）
紐押出しを実施してサンプルを作製した。表面と内部のＳｉ濃度を測定して、Ｓｉ濃度比を算出した。表面と内部のＳｉ濃度は、走査型電子顕微鏡を用いたエネルギー分散型Ｘ線分析（ＳＥＭ−ＥＤＸ）により、表面と厚さ方向断面それぞれの元素分析を行い、各観察面におけるＣｌ元素量に対するＳｉ元素量から求めた。内部のＳｉ濃度は、断面についての元素分析により求めた。
【００５１】
（引張強度特性と伸び特性の評価）
Ｔダイ（２ｍｍ×２０ｍｍ）を用いて短冊状に押出したサンプルを作製した。ＪＩＳ  Ｋ  ６２５１の６．１（ダンベル試験片）に規定するダンベル状３号型によって打抜いたものに対し、テンシロンで引張測定（引張速度５００ｍｍ／ｍｉｎ）を行った。
【００５２】
判定は、引張強度特性については１３ＭＰａ以上を合格とし、伸び特性については３００％以上を合格とした。各液添位置での５つのサンプルについて、サンプルの全てで両特性を満たした場合を（〇）、サンプルの一部で両特性を満たした場合を（△）、サンプルの全てで両特性を満足しなかった場合を（×）と分類した。
【００５３】
得られた結果を表３に示す。
【表３】
0006696276.tif 000004
【００５４】
液添位置（Ｃ）からシラン液を投入した実施例１では、せん断速度と混練時間の積は１７６程度であり、各サンプルのＳｉ濃度比は、２．１倍から４．８倍程度となった。また、引張強度、伸びのいずれについても、全てのサンプルで特性を満たすことができた。
【００５５】
液添位置（Ｃ）のスクリュー上流側に配置された液添位置（Ｂ）からシラン液を投入した実施例２では、せん断速度と混練時間の積が３５２程度であり、各サンプルのＳｉ濃度比は、１．５倍から２．７倍程度となった。これは、混練が実施例１よりも進んで、表面と内部のＳｉ濃度の差が小さくなったためである。このため、引張強度については、全てのサンプルで特性を満たしたが、伸びについては、減少が見られ、一部のサンプルで特性を満たせなかった。
【００５６】
液添位置（Ｃ）のスクリュー下流側に配置された液添位置（Ｄ）からシラン液を投入した実施例３では、せん断速度と混練時間の積は９５．２程度であり．各サンプルのＳｉ濃度比は、３．７倍から５．２倍程度となった。これは、混練が実施例１よりも進まず、表面と内部のＳｉ濃度の差が小さくならなかったためと考えられる。このため、伸びについては、内部のＳｉ量が減少したため、全てのサンプルで特性を満たしたが、引張強度については、一部のサンプルで特性を満たせなかった。
【００５７】
液添位置（Ｂ）よりもさらにスクリュー上流側に配置された液添位置（Ａ）からシラン液を投入した比較例１では、せん断速度と混練時間の積が５５７と極端に大きく、各サンプルのＳｉ濃度比は、１．１倍から１．６倍程度となった。つまり、比較例１では、ほぼ完全に混練が進み，Ｓｉ濃度がゴム成形物中で均一になっていた。このため、引張強度については、全てのサンプルで特性を満たしたが、伸びについては、全てのサンプルで特性を満たせなかった。
【００５８】
液添位置（Ｄ）よりもさらにスクリュー下流側に配置された液添位置（Ｅ）からシラン液を投入した比較例２では、せん断速度と混練時間の積５２．４と極端に小さく、各サンプルのＳｉ濃度比は、６．２倍から１０．８倍程度となった。つまり、比較例２では、混練がほぼ進まず、ゴム成形物の内部にほとんどＳｉが混ざっていなかった。このため、伸びについては、全てのサンプルで特性を満たしたが、引張強度については、全てのサンプルで特性を満たせなかった。
【００５９】
以上の結果より、ゴム成形物においてＳｉ濃度比を２倍以上５倍以下とすることで、引張強度特性および伸び特性の両方を良好としやすいことが分かった。
【００６０】
また、このようなＳｉ濃度比は、せん断速度と混練時間の積を適切に設定することによって、つまり、せん断速度と混練時間の積が適切となるように液添位置を選択することによって、１台の単軸スクリュー押出機を用いて作り出すことができることが分かった。せん断速度と混練時間の積は、１００以上３５０以下が好ましく、２００程度が最も好ましいことが分かった。
【００６１】
図３に、せん断速度と混練時間の積が１００以上３５０以下の領域を図示する。
【００６２】
実施形態によるゴム成形物の製造方法は、まとめると、以下のような方法といえる。実施形態によるゴム成形物の製造方法は、単軸スクリュー押出機において、材料投入口からベースゴムを投入し、材料投入口よりもスクリュー下流側に設けられた液投入口からシラン液を投入する工程を有し、せん断速度と、ベースゴムとシラン液との混練時間との積が１００以上３５０以下となるように、液投入口の位置を選択することで、Ｓｉ濃度比が２倍以上５倍以下であるゴム成形物（シラン架橋ゴム押出成形物）を製造する。
【００６３】
なお、ゴム成形物において表面でＳｉ濃度が高く内部でＳｉ濃度が低い構造を、１台の単軸スクリュー押出機により形成することで、２台の押出機を使用した２層押出しを行う場合と比べて、層間（表面と内部）の剥離等が抑制され、密着性向上が期待される。
【００６４】
なお、上述の実施形態によるゴム成形物の製造方法は、より広く、１台の単軸スクリュー押出機を用いて、押出成形物の表面と内部とで、添加する液体に含有される成分の濃度分布を作り出す技術と捉えることもできる。添加する液体として、上述の実施形態ではシラン液を例示したが、その他の応用として、化学反応を起こさせる薬品、表面着色を目的とした着色液等を用いることもできる。
【００６５】
以上、実施形態に沿って本発明を説明したが、本発明はこれらに制限されるものではない。例えば、種々の変更、改良、組み合わせ等が可能なことは当業者に自明であろう。
【００６６】
以下、本発明の好ましい形態について付記する。
【００６７】
（付記１）
表面におけるＳｉ濃度の内部におけるＳｉ濃度に対する比率が、２倍以上５倍以下であり、シラン架橋されたゴム組成物により形成されたシラン架橋ゴム押出成形物。
【００６８】
（付記２）
前記表面における前記Ｓｉ濃度、および、前記内部における前記Ｓｉ濃度は、それぞれ、前記表面、および、前記シラン架橋ゴム押出成形物の断面に対する走査型電子顕微鏡を用いたエネルギー分散型Ｘ線分析により測定されたＳｉ濃度である付記１に記載のシラン架橋ゴム押出成形物。
【００６９】
（付記３）
前記シラン架橋されたゴム組成物に含有されるベースゴムは、ハロゲン元素含有ゴムである付記１または２に記載のシラン架橋ゴム押出成形物。
【００７０】
（付記４）
前記シラン架橋されたゴム組成物に含有されるハロゲン元素量に対する、前記シラン架橋されたゴム組成物に含有されるＳｉ元素量の比率を「Ｓｉ／ハロゲン」と表し、前記シラン架橋されたゴム組成物に含有されるベースゴムに含有されるＳｉによる「Ｓｉ／ハロゲン」をｘ％と表したとき、
「Ｓｉ／ハロゲン」で表した前記シラン架橋されたゴム組成物中の平均的なＳｉ濃度は、（ｘ＋０．２）％以上（ｘ＋１．０）％以下である付記３に記載のシラン架橋ゴム押出成形物。
【００７１】
（付記５）
前記シラン架橋されたゴム組成物に含有されるベースゴムは、クロロプレンゴムである付記１〜４のいずれか１つに記載のシラン架橋ゴム押出成形物。
【００７２】
（付記６）
前記シラン架橋されたゴム組成物中に、Ｓｉ原子がアミノ基を介してベースゴムの分子と結合した構造が含まれている付記１〜５のいずれか１つに記載のシラン架橋ゴム押出成形物。
【００７３】
（付記７）
引張速度５００ｍｍ／ｍｉｎでの引張測定に対し、１３ＭＰａ以上の引張強度特性を有するとともに、３００％以上の伸び特性を有する付記１〜６のいずれか１つに記載のシラン架橋ゴム押出成形物。
【００７４】
（付記８）
絶縁電線と、
前記絶縁電線の外周に配置されたシースと、
を有し、
前記シースは、表面におけるＳｉ濃度の内部におけるＳｉ濃度に対する比率が、２倍以上５倍以下であり、シラン架橋されたゴム組成物により形成されたシラン架橋ゴム押出成形物であるケーブル。
【００７５】
（付記９）
単軸スクリュー押出機において、材料投入口からベースゴムを投入し、前記材料投入口よりもスクリュー下流側に設けられた液投入口から、シラン化合物を含有するシラン液を投入する工程を有し、
せん断速度と、前記ベースゴムと前記シラン液との混練時間との積が１００以上３５０以下となるように、前記液投入口の位置を選択することで、表面におけるＳｉ濃度の内部におけるＳｉ濃度に対する比率が、２倍以上５倍以下であり、シラン架橋されたゴム組成物により形成されたシラン架橋ゴム押出成形物を製造するシラン架橋ゴム押出成形物の製造方法。
【００７６】
（付記１０）
前記シラン化合物の添加量は、前記ベースゴム１００質量部に対して１質量部以上５質量部以下である付記９に記載のシラン架橋ゴム押出成形物の製造方法。
【００７７】
（付記１１）
前記ベースゴムは、ハロゲン元素含有ゴムである付記９または１０に記載のシラン架橋ゴム押出成形物の製造方法。
【００７８】
（付記１２）
前記ベースゴムは、クロロプレンゴムである付記９〜１１のいずれか１つに記載のシラン架橋ゴム押出成形物の製造方法。
【００７９】
（付記１３）
前記シラン化合物は、アミノシランである付記９〜１２のいずれか１つに記載のシラン架橋ゴム押出成形物の製造方法。
【００８０】
（付記１４）
前記シラン架橋ゴム押出成形物は、引張速度５００ｍｍ／ｍｉｎでの引張測定に対し、１３ＭＰａ以上の引張強度特性を有するとともに、３００％以上の伸び特性を有する付記９〜１３のいずれか１つに記載のシラン架橋ゴム押出成形物の製造方法。
【符号の説明】
【００８１】
２０  フルフライトスクリュー
２１  材料投入口
２２、２２ａ〜２２ｅ  液投入口
３０  ベースゴム材料
３１  （シラン液の）タンク
３２  液注入ポンプ
３３  ゴム組成物
２００  単軸スクリュー押出機
【図１】
0006696276.tif 000005
【図２】
0006696276.tif 000006
【図３】
0006696276.tif 000007
【図４】
0006696276.tif 000008